СПОСОБ СТАБИЛИЗАЦИИ УГЛЕРОДСОДЕРЖАЩЕГО ВОЛОКНА И СПОСОБ ПОЛУЧЕНИЯ УГЛЕРОДНОГО ВОЛОКНА

1. Способ стабилизации углеродсодержащего волокна, в котором волокно, помещенное в газовую среду, подвергают обработке микроволновым излучением с одновременным нагревом газовой среды.
2. Способ по п.1, отличающийся тем, что волокно помещают в рабочую камеру с расположенной внутри нее газовой средой, указанную камеру нагревают одновременно с обработкой волокна микроволновым излучением.
3. Способ по п.2, отличающийся тем, что осуществляют нагрев стенок рабочей камеры до температуры Т, где 50°С≤Т≤500°С.
4. Способ по п.3, отличающийся тем, что температуру Т нагрева стенок рабочей камеры выбирают из интервала 100°С≤Т≤300°С.
5. Способ по любому из пп.1-4, отличающийся тем, что волокно помещают в окисляющую кислородсодержащую среду.
6. Способ по любому из пп.1-4, отличающийся тем, что для стабилизации волокна используют микроволновое излучение мощностью не менее 10 Вт.
7. Способ по п.5, отличающийся тем, что для стабилизации волокна используют микроволновое излучение мощностью не менее 10 Вт.
8. Способ получения углеродного волокна, предусматривающий, по крайней мере, этапы стабилизации углеродсодержащего волокна с его последующей карбонизацией, отличающийся тем, что углеродсодержащее волокно стабилизируют способом по любому из пп.1-7.
9. Способ по п.8, отличающийся тем, что при карбонизации стабилизированного волокна его помещают в газовую защитную среду и подвергают обработке микроволновым излучением с одновременным нагревом газовой защитной среды.
10. Способ по любому из пп.8-9, отличающийся тем, что после карбонизации волокно подвергают графитации.
11. Способ по п.10, отличающийся тем, что в процессе графитации карбонизированное волокно подвергают обработке микроволновым излучением в нагреваемой инертной среде.